(57)【特許請求の範囲】
【請求項１】
蓄光してグラス全体を発光させるようにした演色グラスであって、
グラス本体（１１）は透明又は半透明の有底筒状をなし、グラス本体（１１）の底面は収納凹部（１１Ａ）と蓋（１４）とによる密封構造を有し、該密閉構造内は充填状態の液状シリコン（１３）を備えており、該液状シリコン（１３）には５０μｍ〜１５０μｍの範囲内の大きさの平均粒径で液状シリコン（１３）に対して４０重量〜７０重量％の範囲内の量の蓄光顔料が含まれ、該蓄光顔料は液状シリコン（１３）中で沈降された状態の高密度層をなしている一方、
グラス本体（１１）の下部外側面は表面が凹凸の繰り返しとなった光乱反射層（１２）で覆われており、該光乱反射層（１２）の外表面はグラス本体外方への光の透過を抑制するフロスト加工面となっていることを特徴とする演色グラス。
【請求項２】
上記蓋（１４）の材料は鏡面加工表面を有するステンレス鋼である請求項１記載の演色グラス。
【請求項３】
上記光乱反射層（１２）は、氷粒形状の透明又は半透明の部材又は複数の氷粒形状を線状に連続させた山脈形状の透明又は半透明の部材で上記グラス本体（１１）の下部外側面を覆ってなる構造を有している請求項１記載の演色グラス。
【請求項４】
上記グラス本体（１１）の底面密閉構造内は上記透明又は半透明の液状シリコン（１３）中の蓄光顔料の高密度層の下側に白色の液状シリコンの層を有している請求項１記載の演色グラス。
【発明の詳細な説明】
【技術分野】
【０００１】
この発明は演色グラスに関し、特にグラス底部が厚く重くなることがなく、優れた演色性を得ることができるようにしたグラスに関する。
【背景技術】
【０００２】
例えば、ショットバーやカフェバーでは周囲を薄暗くするとともに静かなミュージックをながす一方、カクテルなどの飲み物を入れたグラスに上方からスポット照明をあてて手元を明るくし、静かで落ち着いた雰囲気をかもしだすことが行われている。
【０００３】
他方、グラスの底部を二重構造とし、ＬＥＤと電源とを内蔵し、スポット照明を用いることなく、グラスの底部を発光させるようにした演色グラスが提案されている（特許文献１）。
【０００４】
また、グラスの搭載面内にＬＥＤを設けるとともに電源を内蔵し、載せたグラスを下方から照明するようにした発光コースタも提案されている（特許文献２）。
【先行技術文献】
【特許文献】
【０００５】
【特許文献１】特開２００６−３４５９５７号公報
【特許文献２】特開２００６−２０９２６号公報
【発明の開示】
【発明が解決しようとする課題】
【０００６】
しかし、特許文献１記載の演色グラスではグラス底部が厚くなるので、デザインが損なわれやすくて商品性が低下するばかりでなく、グラスが重くなって取扱いが煩わしい。
【０００７】
本発明はかかる問題点に鑑み、グラス底部が厚く重くなることがなく、優れた演色性を得ることができるようにした演色グラスを提供することを課題とする。
【課題を解決するための手段】
【０００８】
本発明に係る演色グラスは、蓄光してグラス全体を発光させるようにした演色グラスであって、グラス本体は透明又は半透明の材料を用いて有底筒状に製作され、グラス本体の底面には収納凹部が形成され、該収納凹部には液状シリコンが充填されて蓋によって密封され、該液状シリコンには５０μｍ〜１５０μｍの範囲内の大きさの平均粒径を有する蓄光顔料が液状シリコンに対して４０重量〜７０重量％の範囲内の量だけ混合され、上記蓄光顔料が液状シリコン中を沈降することによって、液状シリコン内には蓄光顔料の高密度層が形成されている一方、グラス本体の下部外側面には表面が凹凸の繰り返しとなった光乱反射層が下部外側面を覆って形成され、該光乱反射層の外表面にはフロスト加工が施され、グラス本体外方への光の透過が抑制されていることを特徴とする。
【０００９】
本発明の特徴の１つはグラス底面の収納凹部に、透明な液状シリコンを充填して蓋で密封し、液状シリコンには蓄光顔料を混合して沈降させ、液状シリコン内に蓄光顔料の高密度層を形成するようにした点にある。これにより、蓄光顔料の高密度層に対して光、例えば紫外線域の光を照射することによって蓄光させ、光の照射を停止させると、蓄光顔料が発光する。
【００１０】
蓄光顔料の平均粒径を５０μｍ〜１５０μｍの範囲内の大きさとしたのは、５０μｍ未満では沈降させるのに長い時間を必要とするばかりでなく、十分な厚みのある蓄光顔料の高密度層が形成され難い一方、１５０μｍを超えると、蓄光顔料の高密度層が厚くなりすぎて高密度層の下部まで光が十分に到達し難くくなるおそれがあるからである。
【００１１】
また、蓄光顔料の量を液状シリコンに対して４０重量〜７０重量％の範囲内の量だけ混合するようにしたのは、４０重量％未満では蓄光顔料の高密度層の厚みが確保できない一方、７０重量％を超えると、蓄光顔料の高密度層が厚くなりすぎて高密度層の下部まで光が十分に到達し難くくなるおそれがあるからである。
【００１２】
ところで、透明又は半透明のグラスの場合、グラス底部で発光させると、その光が外方に透過してしまい、特に透明なグラスの場合にはほとんど発光していないような印象を受ける。
【００１３】
本発明の第２の特徴はグラスの下部外側面に光乱反射層を形成し、光乱反射層の外表面にはフロスト加工を施すようにした点にある。これにより、グラス底部で発光した光はグラス下部の乱反射層で乱反射されてグラスの形状内に戻され、グラスを透過して外方に漏れ出る光は少ないので、グラス全体を明るく発光させることができる。
【００１４】
また、液状シリコンを透明としているので、蓄光顔料で発光した光はグラス底部を透過しやすくなる。しかも、液状シリコンの底方を蓋で密封しているので、蓄光顔料で発光した光は蓋で反射されてグラス内に向かうこととなるので、グラス全体をより一層明るく発光させることができる。
【００１５】
ここで、蓋の機能を考慮すると、蓋の表面が鏡面加工されているので好ましい。また、演色グラスは絶えず洗浄され、耐水性が要求されるので、蓋はステンレス鋼で製作されるのが好ましい。
【００１６】
また、光乱反射層は下部外側面には表面が凹凸の繰り返しとなった形状に形成されていればよく、例えば氷粒形状の透明又は半透明の部材又は複数の氷粒形状を線状に連続させた山脈形状の透明又は半透明の部材がグラス本体の下部外側面を覆うように固着されることにより形成されることができる。
【００１７】
光乱反射層はグラス本体と同じ材料、具体的にはガラス材料で製作されるのがよい。この場合、フロスト加工法は、フッ酸やフッ化水素酸を用いたケミカルフロスト加工法を採用することができる。
【００１８】
また、蓄光顔料を混合した透明又は半透明の液状シリコンを収納凹部に入れた後、白色の液状シリコンを収納凹部に入れると、蓄光顔料の高密度層の下側に白色液状シリコンの層ができ、蓄光顔料の発光輝度をさらにアップさせることができる。
【００１９】
また、上述の演色グラスと演色グラスに対して光を照射する発光素子との組合せも斬新である。即ち、本発明によれば、蓄光してグラス全体を発光させるようにした演色グラス装置であって、演色グラスと発光素子とから構成され、上記演色グラスは、グラス本体は透明又は半透明の材料を用いて有底筒状に製作され、グラス本体の底面には収納凹部が形成され、該収納凹部には液状シリコンが充填されて蓋によって密封され、該液状シリコンには５０μｍ〜１５０μｍの範囲内の大きさの平均粒径を有する蓄光顔料が液状シリコンに対して４０重量〜７０重量％の範囲内の量だけ混合され、上記蓄光顔料が液状シリコン中を沈降することによって、液状シリコン内には蓄光顔料の高密度層が形成されている一方、グラス本体の下部外側面には表面が凹凸の繰り返しとなった光乱反射層が下部外側面を覆って形成され、該光乱反射層の外表面にはフロスト加工が施され、グラス本体外方への光の透過が抑制され、上記発光素子は上記演色グラスの蓄光顔料の高密度層に対して上方又は斜め上方から紫外線域の光を照射するようになっていることを特徴とする演色グラス装置を提供することができる。
【００２０】
この演色グラス装置は非フタル酸系塩化ビニル、シリコン樹脂、ポリテトラフルオロエチレン樹脂に蓄光顔料と骨材を混合して構成され、演色グラスが載置される蓄光コースタを更に備えることができる。
【図面の簡単な説明】
【００２１】
【図１】本発明に係る演色グラスの好ましい実施形態を示す斜視図である。
【図２】上記実施形態における乱反射層の例を示す図である。
【図３】上記実施形態におけるグラス本体の断面図である。
【図４】上記実施形態における下部の断面構造を示す図である。
【図５】上記実施形態における蓄光コースタの例を示す斜視図である。
【発明を実施するための形態】
【００２２】
以下、本発明を図に示す具体例に基づいて詳細に説明する。図１ないし図４は本発明に係る演色グラスの好ましい実施形態を示す。図において、演色グラス１０はグラス本体１０は透明なガラス材料を用いて概略円筒状に成形され、グラス本体１０の底面には収納凹部１１Ａが形成され、収納凹部１１Ａは上面が断面円弧状をなし、収納凹部１１Ａの下端縁には段部１１Ｂが形成されている。
【００２３】
この収納凹部１１Ａ内には透明な液状シリコン１３が例えば１．５ｍｍ〜３ｍｍ程度の厚さに入れられ、透明液状シリコン１３の下側には白色の液状シリコン１６が例えば２ｍｍ程度入れられ、段部１１Ｂに蓋１４を嵌め込むことによって液状シリコン１３、１６が封入され、蓋１４には表面が鏡面加工されたステンレス鋼板が用いられている。
【００２４】
透明な液状シリコン１３内には５０μｍ〜１５０μｍの範囲内の大きさの平均粒径、例えば６０μｍ〜１００μｍの範囲内の平均粒径を有する蓄光顔料が液状シリコン１３に対して４０重量〜７０重量％の範囲内の量、例えば５０重量％〜６０重量％混合されている。この液状シリコン１３に混合された蓄光顔料は液状シリコン１３内を下方に沈降し、透明液状シリコン１３と白色液状シリコン１６の境界に１ｍｍ程度の厚さの蓄光顔料の高密度層１５が形成されている。
【００２５】
また、グラス本体１１の下部外側面には光乱反射層１２が下部外側面を覆って形成されている。光乱反射層１２は図２の（ａ）に示されるような氷粒形状の透明（又は半透明）なガラス部材又は図２の（ｂ）に示されるような複数の氷粒形状を線状に連続させた山脈形状の透明（又は半透明）なガラス部材をグラス本体１１の下部外側面を覆うように固着することにより形成され、表面は凹凸を繰り返した表面となっている。
【００２６】
この光乱反射層１２の外表面にはフッ酸又はフッ化水素酸を用いたケミカルフロスト加工法が施され、例えば６００メッシュ〜１２００メッシュの範囲内の大きさの微小凹凸が形成され、グラス本体１１の外方への光の透過を抑制するようになっている。
【００２７】
本例の演色グラス１０を用いる場合、使用する直前にＬＥＤランプを用い、紫外線域の光を演色グラス１０の上方又は斜め上方から当てる。すると、演色グラス１０の蓄光顔料の高密度層１５に蓄光される。この演色グラス１０に飲み物を注いだ後、薄暗い雰囲気の中に置くと、蓄光顔料から光が発生される。
【００２８】
演色グラス１０の下部外側面に光乱反射層１２が形成され、しかも光乱反射層１２の外表面にはフロスト加工が施されているので、演色グラス１０の底部で発光した光は演色グラス１０下部の光乱反射層１２で乱反射されて演色グラス１０の形状内に戻され、グラスを透過して外方に漏れ出る光は少なく、演色グラス１０の全体を明るく発光させることができる。
【００２９】
演色グラス１０の底部の液状シリコン１３は蓋１４で密封されているので、演色グラス１０を洗浄しても液状シリコン１３が漏れ出ることはない。
【００３０】
このとき、図５に示される蓄光コースタ２０の上に演色グラス１０を載せ、ＬＥＤランプで照明して蓄光させると、演色グラス１０だけでなく、コースタ２０も発光するので、雰囲気をさらに盛り上げることができる。
【００３１】
図５に示される蓄光コースタ２０は非フタル酸系塩化ビニル、シリコン樹脂、ポリテトラフルオロエチレン樹脂に蓄光顔料と骨材を混合してコースタ２１を製造し、目板に嵌め込むようにしているが、コースタ２１だけを用いるようにしてもよい。
【００３２】
なお、上記の例では白色の液状シリコンの層を形成するようにしたが、この白色の液状シリコンの層は必ずしも設ける必要はない。
【符号の説明】
【００３３】
１０      演色グラス
１１      グラス本体
１１Ａ    収納凹部
１２      光乱反射層
１３      液状シリコン
１４      蓋
１５      蓄光顔料の高密度層
１６      白色の液状シリコン
【図１】
0005897892.tif 000002
【図２】
0005897892.tif 000003
【図３】
0005897892.tif 000004
【図４】
0005897892.tif 000005
【図５】
0005897892.tif 000006